중합체 중 의 방향 족 모노 비닐 단량체 단위 의 비율 은 , 전체 단량체 단위 의 양 을 100 질량 % 로 하 여 5 질량 % 이상 인 것 이 바람직 하 며 , 10 질량 % 이상 인 것 이 보다 바람직 하 고 , 15 질량 % 이상 인 것 이 더욱 바람직 하 며 , 30 질량 % 이하 인 것 이 바람직 하 고 , 25 질량 % 이하 인 것 이 보다 바람직 하 며 , 20 질량 % 이하 인 것 이 더욱 바람직 하 다 . 중합체 에 포함 되 는 방향 족 모노 비닐 단량체 단위 의 비율 이 상기 범위 내이 면 , 중합체 의 유리 전이 온도 및 전해액 에 대한 팽윤 성 을 호적 하 게 제어 하 여 기능 층 의 접착성 ( 특히 , 전해액 중 에서 의 접착성 ) 을 더욱 높이 는 동시 에 , 이 차 전지 의 전지 특성 을 향상 시킬 수 있 다 .